FR 2510548 A1 19830204 FR 8213020 A 19820726 L'invention se rapporte à un procédé de prépara- tion de plâtre à partir des boues produites par les instal lations de désulfuration de gaz de fumée, dans lequel les boues de désulfuration sont soumises à une calcination vers 900C ou plus et sont transformées en plâtre alpha. On sait que l'expression 11plâtre alpha1, désigne un semi-hydrate qui fait prise en un matériau de particulière dureté et, de ce fait, est utilisé préférentiellement dans l'industrie du bâtiment. Il va de soi que de l'acide sulfuri- que doit être présent lors de la calcination. Celui-ci peut être ajouté aux boues de désulfuration avant ou pendant le traitement thermique lié à la calcination. Dans le cadre des dispositions connues (par la pratique) , le traitement de calcination sieffectue dans un réacteur avec chauffage d'enveloppe et agitation Le plâtre alpha obtenu n'offre pas de manière reproductlble la qualité exigée, c'est-à-dire la dureté élevée exigée après prise En pratique, la qualité du plâtre alpha dépend de plusieurs pa ramètresS principalement de la concentrati3n en acide 5 de la température, du temps de contact et de la proportion plâtre/ acide.Si 1 on considère les volumes élémentaires individuels dans le réacteur ou a lieu la calcination suivant les disposiu tions connues, il n'est pas sur que dans tous ceu,-ci existent les mêmes valeurs des paramètres régissant la réaction et par suite les mêmes conditions de réaction. Il en résulte un plâtre alpha de qualité variable et souvent insuffisante L'invention a pour but diamenager le procédé du genre considéré de manière à permettre la fabrication de plâtre alpha offrant une constante qualité (au sens des explications ci-dessus) et conduisant par suite à une grande dureté après prise. Ce but est atteint selon l'invention par le fait que les boues de désulfuration sont appliquées sous forme de gâteau stratifié sur un support perméable à la vapeur et sont calcinées en presence d'acide sulfurique et/ou/vapeur dans le gâteau stratifié. Dans le cadre de l'invention, 17acide sulfurique peut ainsi ct-ce apporté,- à température convenable au gâteau stratifié que constituent les boues de désulfuration mais il existe aussi la possibilité de mélanger préalablement l'acide sulfurique aux boues de désulfuration et seulement après de former le gâteau stratifié. Dans ce cas, seul a encore lieu pour la calcination l'apport de vapeur, qui assure l'échauffement à la température nécessaire pour la calcination. Dans le procédé selon l'invention, le gâteau stratifié est de préférence formé sur une bande de filtration sous vide connue en soi, sur laquelle a lieu la calcination de manière continue. Mais le gâteau stratifié peut aussi être formé dans le panier d'une centrifugeuse. C'est dans ce dernier qu'a alors lieu la calcination En règle générale, le gâteau stratifié sera, après traitement de calcination, lavé à l'eau et, seulement après cette opération, enlevé du support perméable à la vapeur ainsi qu'à l'eau pour l'opéra- tion de lavage. Lorsqu'on utilise une centrifugeuse, le traitement décrit s'effectue de manière discontinue. Lorsqu'on opère avec une bande de filtration sous vide, le procédé selon l'invention peut être aisément mené de façon continue. Dans ce cas, l'opération de lavage peut être effectuée de manière continue sur la bande filtration sous vide à la suite de la cal cination, de l'eau de lavage étant apportée sur le gâteau stratifié déjà calciné. La bande filtrante traverse ainsi d'abord une chambre ae calcination, puis une chambre de lavage. Les avantages obtenus consistent en ceci que le procédé selon l'invention permet de préparer du plâtre alpha offrant une qualité toujours égale et conduisant à une haute dureté après prise. Les paramètres régissant la réaction, tels que la concentration en acide, la température, le temps de contact, la proportion plâtre/acide, etc, peuvent être ajustés de manière très précise, tandis que l'épaisseur de couche peut être réglée sans difficulté dans toute installation con çue pour la mise en oeuvre du procédé selon 11 invention de telle manière que pratiquement dans chaque volume élémentaire du gâteau stratifié existent les memes valeurs de paramètres régissant la réaction.On peut donc obtenir un plâtre alpha de qualité constant. Le mélange plâtre alpha/acide sulfurique non lavé fait prise après malaxage avec du carbonate de cal c um et un peu d'eau. Après lavage à l'eau du gâteau stratifié contenant de l'acide sulfurique, on peut réaliser, aussi bien par gâchage avec un peu d'eau que par incorporation de craie et d'un peu d'eau, un plâtre capable de faire prise de qualité toujours gale.Le plâtre alpha le plus dur est obtenu dans le cadre de l'invention par traitement avec un acide sulfurique à 52 % en-srirol à des températures voisines du p@@nt d'ébullition, lequel se situe vers 105 C. Il convient de prévoir dans le gâteau stratifié une proportion plâtre/ acide de 1/4 et un temps de contact de 10 minutes. Le plâtre alpha humide perd rapidement sa faculte de prise après absorption d'eau aussi Lien à la température ordinaire qusà 700C. A 950, le plâtre alpha humide est solide tant qu'il renferme de l'humidité résiduelle. Puis il perd le reste de l'eau de cristallisation et se transforme en anhydrite. REVENDICATIONS 1. - Procédé de préparation de plâtre à partir des boues produites par les installations de désulfuration de gaz de fumée, dans lequel les boues de désulfuration sont soumises à une calcination vers 900C ou plus et sont transformées en plâtre alpha, caractérisé par le fait que les boues de désulfuration sont appliquées sous forme de gâteau stratifié sur un support perméable à la vapeur et sont calcinées en présence d'acide sulfurique et/ou de vapeur dans le gâteau stratifié. 2. - Procédé selon la revendication 1, caractérisé par le fait que le gâteau stratifié est formé sur une bande/tt tration sous vide connue en soi et est calciné sur celle-ci de manière continue. 3. - Procédé selon la revendication 1, caractérisé par le fait que le gâteau stratifié est formé dans le panier d'une centrifugeuse. 4. - Procédé selon l'une quelconque des revendications 1 à 3, caractérisé par le fait que le gâteau stratifié est, après traitement de calcination, lavé à l'eau et, seulement après cette opération, enlevé du support perméable à la vapeur ainsi qu'à l'eau. 5. - Procédé selon l'une quelconque des revendications 1, 2 et 4, caractérisé par le fait que l'opération de lavage est effectuée de manière continue sur la bande de filtration sous vide à la suite de la calcination.